(57)【特許請求の範囲】
【請求項１】
グリコール、１〜４個の炭素原子をもつモノカルボン酸、櫛型ポリマー、及び少なくとも１つの遅延剤を含むセメント用粉砕助剤組成物Ｚであって、５００ｇ／ｍｏｌ未満の分子量Ｍｗをもつ有機アミン又はそのアンモニウム塩を本質的に含まない、セメント用粉砕助剤組成物Ｚ。
【請求項２】
前記グリコールが、ジグリコールであることを特徴とする請求項１に記載のセメント用粉砕助剤組成物Ｚ。
【請求項３】
前記１〜４個の炭素原子をもつモノカルボン酸が酢酸であることを特徴とする請求項１又は請求項２に記載のセメント用粉砕助剤組成物Ｚ。
【請求項４】
前記櫛型ポリマーが、エステル基を介して直鎖ポリマーバックボーンに結合された側鎖をもつ櫛型ポリマーＫＰであることを特徴とする請求項１から３のいずれか一項に記載のセメント用粉砕助剤組成物Ｚ。
【請求項５】
前記少なくとも１つの遅延剤が、セルロースエーテル、カゼイン、デキストリン、亜鉛、鉛、リン酸塩、ホスホン酸塩、フッ化ケイ素、ホウ酸、シュウ酸、乳酸、コハク酸、アジピン酸、酒石酸、グルコン酸、ヘプトン酸、クエン酸、没食子酸、リンゴ酸、サッカロース、グルコース、及びフルクトース、又は上記酸の塩からなる群から選択されることを特徴とする請求項１から４のいずれか一項に記載のセメント用粉砕助剤組成物Ｚ。
【請求項６】
前記遅延剤の重量分率が、前記セメント用粉砕助剤組成物Ｚの重量を基準として０．２〜３０ｗｔ％の量であることを特徴とする請求項１から５のいずれか一項に記載のセメント用粉砕助剤組成物Ｚ。
【請求項７】
前記グリコール、１〜４個の炭素原子をもつモノカルボン酸、及び櫛型ポリマーの重量分率が、前記セメント用粉砕助剤組成物Ｚの重量を基準として０．２〜９９．８ｗｔ％の量であることを特徴とする請求項１から６のいずれか一項に記載のセメント用粉砕助剤組成物Ｚ。
【請求項８】
鉱物性結合剤を生産する方法であって、
ａ）前記鉱物性結合剤中に含有される前記セメントクリンカーの粉砕プロセスの前及び／又は粉砕プロセス中に請求項１から７のいずれか一項に記載のセメント用粉砕助剤組成物Ｚを添加するステップ、
を含み、前記セメント用粉砕助剤組成物Ｚの重量分率が、粉砕される前記セメントクリンカーを基準として０．００５〜０．５ｗｔ％の量である、
方法。
【請求項９】
前記水性鉱物性結合剤が前記セメント用粉砕助剤組成物Ｚと共に粉砕されたセメントクリンカーを含み、前記セメントクリンカーのセメントへの粉砕中に前記セメント用粉砕助剤組成物Ｚが存在した、水性鉱物性結合剤の凝結を遅延させるための請求項１から７のいずれか一項に記載のセメント用粉砕助剤組成物Ｚの使用。
【発明の詳細な説明】
【技術分野】
【０００１】
本発明は、水硬性結合剤及び／又は潜在水硬性結合剤の粉砕及び混和プロセスにおける添加剤の分野に関する。本発明の添加剤は、本発明の添加剤と共に粉砕されるクリンカーを含有する組成物の水硬性結合の優れた遅延効果によって特徴付けられる。
【背景技術】
【０００２】
セメントを作製する際の中心となるステップは、セメントクリンカーの粉砕である。セメントクリンカーは非常に硬いので、破砕は非常にエネルギー集約的である。これは微粉末として存在するセメントの特性のために重要である。したがって、セメントの粉末度は重要な品質特徴である。粉末形態への破砕を容易にするために、所謂セメント粉砕助剤が用いられる。このようにして、粉砕時間とエネルギーコストが大いに減少される。
【０００３】
５００ｇ／ｍｏｌ未満の分子量Ｍｗをもつ有機アミン又はそれらのアンモニウム塩は、非常に広く用いられている粉砕助剤である。こうした有機アミンの例は、トリアルカノールアミン、トリイソプロパノールアミン（ＴＩＰＡ）、又はトリエタノールアミン（ＴＥＡ）のようなアルカノールアミンである。しかしながら、それらは、或る量の後で、それらが硬化の開始を加速する又は固化の終わりと固化の始まりとの間の時間差を短くする、すなわち、それらが促進剤として作用するという欠点を有する。
【０００４】
水性水硬性結合剤がより長時間にわたって機能できるようにするために、硬化の発現を引き延ばす又は固化の終わりと固化の始まりとの間の時間差を増加させるのに、以下に遅延剤としても知られる結合遅延剤が添加される。水硬性結合剤へのこれらの遅延剤の添加は、典型的に練混ぜ水の添加と共に又はそのすぐ後でなされる。
粉砕助剤の別の問題は、それらが凝結した水硬性結合剤の褐色変色を促進する可能性があることである。褐色変色の発生に対する粉砕助剤の影響に関する比較的少ない信頼できるデータが存在する（Ｒｅｄｕｃｉｎｇ  ｔｈｅ  ｒｉｓｋ  ｏｆ  ｂｒｏｗｎ  ｄｉｓｃｏｌｏｒａｔｉｏｎ  ｏｆ  ｃｏｎｃｒｅｔｅ  ｏｂｊｅｃｔｓ、Ｈａｒｄｔｌ他、ＢＦＴ  Ｂｅｔｏｎｗｅｒｋ＋Ｆｅｒｔｉｇｔｅｉｌ−Ｔｅｃｈｎｉｋ、Ｎｏ．１１、２００３、ｐｐ．３４〜４６、Ｂａｕｖｅｒｌａｇ）。
【先行技術文献】
【非特許文献】
【０００５】
【非特許文献１】Ｒｅｄｕｃｉｎｇ  ｔｈｅ  ｒｉｓｋ  ｏｆ  ｂｒｏｗｎ  ｄｉｓｃｏｌｏｒａｔｉｏｎ  ｏｆ  ｃｏｎｃｒｅｔｅ  ｏｂｊｅｃｔｓ、Ｈａｒｄｔｌ他、ＢＦＴ  Ｂｅｔｏｎｗｅｒｋ＋Ｆｅｒｔｉｇｔｅｉｌ−Ｔｅｃｈｎｉｋ、Ｎｏ．１１、２００３、ｐｐ．３４〜４６、Ｂａｕｖｅｒｌａｇ
【発明の概要】
【発明が解決しようとする課題】
【０００６】
したがって、本発明の問題は、特に、とりわけ良好な結合遅延特性を有し、且つ褐色変色の促進に寄与するとしても僅かである、従来技術の前述の欠点をもたない水硬性結合剤の粉砕及び混和プロセスのための新しい添加剤組成物を提供することであった。
【課題を解決するための手段】
【０００７】
驚いたことに、本発明の添加剤組成物Ｚによって、通常のセメント粉砕助剤の有益な効果を犠牲にすることなく、公知の粉砕助剤の欠点をなくす又は大いに減少させることができることが現在見出されている。
【０００８】
驚いたことに、添加剤組成物Ｚ中の遅延剤の存在は粉砕プロセスの効率に対する悪影響をもたないことがさらに見出されている。
【０００９】
さらに、驚いたことに、添加剤組成物Ｚの添加は、凝結した鉱物性結合剤の圧縮強度に対する悪影響をもたないことが見出された。
【００１０】
驚いたことに、さらに、遅延剤は粉砕プロセスの過程でその遅延効果を失わないことが見出されている。さらに、粉砕プロセスの過程で達成される遅延剤のより微細な分布に起因して、練混ぜ水と共に添加された場合と比べて実質的により少ない遅延剤を用いることができる。
【発明を実施するための形態】
【００１１】
本発明は、グリコール、１〜４個の炭素原子をもつモノカルボン酸、及び櫛型ポリマーからなる群から選択された少なくとも１つの粉砕助剤、並びに少なくとも１つの遅延剤を含む添加剤組成物Ｚであって、５００ｇ／ｍｏｌ未満の分子量Ｍｗをもつ有機アミン又はそれらのアンモニウム塩を基本的に含まない添加剤組成物Ｚに関する。
【００１２】
好ましくは、粉砕助剤の重量分率は、添加剤組成物Ｚの重量に対して０．２〜９９．８ｗｔ．％である。
【００１３】
「櫛型ポリマー」とは、本明細書では側鎖がエステル又はエーテル基をはさんで接合される直線形のポリマー鎖（＝主鎖）からなる櫛型ポリマーを意味する。側鎖は、たとえて言うと「櫛」の「歯」を形成する。
【００１４】
好ましくは、櫛型ポリマーは、エステル又はエーテル基をはさんで主鎖に接合された側鎖をもつ櫛型ポリマーＫＰである。
【００１５】
櫛型ポリマーＫＰとして適するのは、一方では、エーテル基をはさんで直鎖ポリマーバックボーンに接続された側鎖をもつ櫛型ポリマーである。
【００１６】
エーテル基によって直鎖ポリマーバックボーンに接続される側鎖は、ビニルエーテル又はアリルエーテルの重合によって導入することができる。
【００１７】
こうした櫛型ポリマーは、例えば、ＷＯ２００６／１３３９３３Ａ２で開示され、その内容が特に参照により本明細書に組み込まれる。ビニルエーテル又はアリルエーテルは、特に（ＩＩ）を有する。
【化１】
0005584777.tif 000002
【００１８】
ここで、Ｒ’はＨを表し、若しくは１〜２０個の炭素原子をもつ脂肪族炭化水素残基又は５〜８個の炭素原子をもつ脂環式炭化水素残基又は６〜１４個の炭素原子をもつ随意的に置換されたアリール残基を表す。Ｒ’’はＨ又はメチル基を表し、Ｒ’’’は置換されていない又は置換されたアリール残基、特にフェニル残基を表す。
【００１９】
さらに、ｐは０又は１を表し、ｍ及びｎは互いに独立してそれぞれ２、３、又は４を表し、ｘ及びｙ及びｚは互いに独立してそれぞれ０〜３５０の範囲内の値を表す。
【００２０】
式（ＩＩ）中のｓ５、ｓ６、及びｓ７として示されるサブ構造要素の順序は、交互に、ブロックの状態で、又は不規則に配列することができる。
【００２１】
特に、こうした櫛型ポリマーは、ビニルエーテル又はアリルエーテルと無水マレイン酸、マレイン酸、及び／又は（メタ）アクリル酸との共重合体である。
【００２２】
他方では、櫛型ポリマーＫＰとして適するのは、エステル基によって直鎖ポリマーバックボーンに接続された側鎖をもつ櫛型ポリマーである。この種の櫛型ポリマーＫＰは、エーテル基によって直鎖ポリマーバックボーンに接続された側鎖をもつ櫛型ポリマーよりも好ましい。
【００２３】
特に好ましい櫛型ポリマーＫＰは、式（Ｉ）のコポリマーである。
【化２】
0005584777.tif 000003
【００２４】
ここで、Ｍは互いに独立してＨ＋、アルカリ金属イオン、アルカリ土類金属イオン、二価又は三価の金属イオン、アンモニウムイオン、又は有機アンモニウム基を表す。「互いに独立して」という用語は、本明細書では、同じ分子内でその都度異なる利用可能な意味を有することができる置換基を意味する。したがって、例えば、式（Ｉ）のコポリマーは、カルボン酸基とカルボン酸ナトリウム基を同時に有することができ、すなわち、この場合、Ｍは、互いに独立してＨ＋及びＮａ＋を示す。
【００２５】
これは、一方では、それにＭイオンが結合されるカルボン酸塩を含み、他方では、多価イオンＭの電荷が対イオンによって釣り合いを取られなければならないことが専門家には明らかである。
【００２６】
さらに、置換基Ｒは互いに独立して水素又はメチル基を表す。
【００２７】
さらに、置換基Ｒ１は互いに独立して［ＡＯ］ｑ−Ｒ４を表す。置換基Ｒ２は互いに独立してＣ１〜Ｃ２０アルキル基、シクロアルキル基、アルキルアリール基、又は［ＡＯ］ｑ−Ｒ４を表す。置換基Ａは、いずれの場合にも、互いに独立して、Ｃ２〜Ｃ４アルキレン基を表し、Ｒ４は、Ｃ１〜Ｃ２０アルキル基、シクロヘキシル基、又はアルキルアリール基を表し、一方、ｑは、２〜２５０、特に８〜２００、特に好ましくは１１〜１５０の値を表す。
【００２８】
さらに、置換基Ｒ３は、互いに独立して−ＮＨ２、−ＮＲ５Ｒ６、−ＯＲ７ＮＲ８Ｒ９を表す。ここで、Ｒ５及びＲ６は、互いに独立してＣ１〜Ｃ２０アルキル基、シクロアルキル基、又はアルキルアリール基、又はアリール基、若しくはヒドロキシアルキル基、若しくはアセトキシエチル（ＣＨ３−ＣＯ−Ｏ−ＣＨ２−ＣＨ２−）、又はヒドロキシ−イソプロピル（ＨＯ−ＣＨ（ＣＨ３）−ＣＨ２−）、又はアセトキシイソプロピル（ＣＨ３−ＣＯ−Ｏ−ＣＨ（ＣＨ３）−ＣＨ２−）基を表し、或いはＲ５及びＲ６は、その一部が窒素である環を一緒に形成してモルホリン又はイミダゾリン環を構成する。
【００２９】
置換基Ｒ７は、Ｃ２〜Ｃ４アルキレン基を表す。
【００３０】
さらに、置換基Ｒ８及びＲ９は、それぞれ互いに独立してＣ１〜Ｃ２０アルキル基、シクロアルキル基、アルキルアリール基、アリール基、又はヒドロキシアルキル基を表す。
【００３１】
式（Ｉ）中のｓ１、ｓ２、ｓ３、及びｓ４として示されるサブ構造要素の順序は、交互に、ブロックの状態で、又は不規則に配列することができる。
【００３２】
最後に、指数ａ、ｂ、ｃ、及びｄは、構造単位ｓ１、ｓ２、ｓ３、及びｓ４のモル比を表す。これらの構造要素は、ａ＋ｂ＋ｃ＋ｄ＝１という条件で、互いに対して、
ａ／ｂ／ｃ／ｄ＝（０．１〜０．９）／（０．１〜０．９）／（０〜０．８）／（０〜０．３）、
特にａ／ｂ／ｃ／ｄ＝（０．１〜０．９）／（０．１〜０．９）／（０〜０．５）／（０〜０．１）、
好ましくはａ／ｂ／ｃ／ｄ＝（０．１〜０．９）／（０．１〜０．９）／（０〜０．３）／（０〜０．０６）
の比で表わされる。ｃ＋ｄの和は、好ましくは０よりも大きい。
【００３３】
式（Ｉ）の櫛型ポリマーＫＰの調製は、一方では、構造要素／構造単位ｓ１、ｓ２、ｓ３、及びｓ４をもたらす式（ＩＩＩａ）、（ＩＩＩｂ）、（ＩＩＩｃ）、又は（ＩＩＩｄ）の対応するモノマーのラジカル重合によって行うことができ、
【化３】
0005584777.tif 000004
又は、他方では、式（ＩＶ）のポリカルボン酸の所謂ポリマー類似反応（ｐｏｌｙｍｅｒ−ａｎａｌｏｇｏｕｓ  ｒｅａｃｔｉｏｎ）によって行うことができる。
【化４】
0005584777.tif 000005
【００３４】
ポリマー類似反応では、式（ＩＶ）のポリカルボン酸は、対応するアルコール又はアミンでエステル化され又はアミド化され、次いで、必要があれば（残基Ｍのタイプに応じて、例えば、金属水酸化物又はアンモニアで）中和され又は部分的に中和される。
【００３５】
ポリマー類似反応の詳細は、例えば、米国特許出願公開第２００２／０００２２１８（Ａ１）号の５頁のパラグラフ［００７７］から［００８３］まで、且つまたその実施例で、又は米国特許第６，３８７，１７６（Ｂ１）号の５頁の１８行目〜５８行目、且つまたその実施例で開示される。この１つの修正では、米国特許出願公開第２００６／０００４１４８（Ａ１）号の１頁のパラグラフ［００１１］から３頁の［００５５］まで、及びその実施例で説明されるように、式（Ｉ）の櫛型ポリマーＫＰは、固体の凝集で調製することができる。これらのいま挙げた特許の開示は、特に参照により本明細書に組み込まれる。
【００３６】
式（Ｉ）の櫛型ポリマーＫＰの特に好ましい実施形態は、ｃ＋ｄ＞０、特にｄ＞０のものであることが分かる。残基Ｒ３として、−ＮＨ−ＣＨ２−ＣＨ２−ＯＨが特に有利となることが証明された。
【００３７】
Ｓｉｋａ  Ｓｃｈｗｅｉｚ  ＡＧによって商標シリーズＶｉｓｃｏＣｒｅｔｅ（登録商標）の下で市販されている櫛型ポリマーＫＰが特に有利となることが証明された。
【００３８】
粉砕助剤中に櫛型ポリマーが存在する場合、重量分率は、添加剤組成物Ｚの重量に対して典型的には０．２〜４０ｗｔ．％、好ましくは５〜３５、特に好ましくは１５〜３５ｗｔ．％である。
【００３９】
グリコールとして特に適するのは、アルキレングリコール、とりわけ、ｕ＝０〜２０、特に０、１、２、又は３である、式ＯＨ−（ＣＨ２−ＣＨ２Ｏ）ｕ−ＣＨ２ＣＨ２−ＯＨのものである。
【００４０】
グリコールとして適する可能性があるのは、エチレングリコール、プロピレングリコール、ポリエチレングリコール、ポリプロピレングリコール、ジエチレングリコール、トリエチレングリコール、ジプロピレングリコール、トリプロピレングリコール、エチレンオキシド及びプロピレンオキシドの反応生成物、ポリプロピレングリコールと活性塩基性水素をもつ化合物（多価アルコール、ポリカルボン酸、ポリアミン、又はポリフェノール）との反応生成物、ネオペンチルグリコール、ペンタンジオール、ブタンジオール、及び不飽和ジオール、並びにそれらの混合物及びそれらの誘導体からなるリストから選択されたものである。
【００４１】
特に好ましいグリコールは、それらが安価であり且つすぐに水に溶けることから、エチレン及びプロピレンのモノ−、ジ−、及びポリグリコール、並びにそれらの混合物である。特に好ましいのはジグリコール、特にジエチレングリコールである。
【００４２】
グリコールが粉砕助剤中に存在する場合、重量分率は、添加剤組成物Ｚの重量に対して典型的には０．２〜９９．８ｗｔ．％、好ましくは５〜５０ｗｔ．％、特に好ましくは１５〜３０ｗｔ．％である。
【００４３】
１〜４個の炭素原子をもつモノカルボン酸として特に適するのは、蟻酸、酢酸、プロピオン酸、及びブタン酸（ｂｕｔａｎｉｃ  ａｃｉｄ）、とりわけ酢酸である。
【００４４】
粉砕助剤中に１〜４個の炭素原子をもつモノカルボン酸が存在する場合、重量分率は、添加剤組成物Ｚの重量に対して典型的に０．２〜１５ｗｔ．％、好ましくは１〜５ｗｔ．％、特に好ましくは２〜４ｗｔ．％である。
【００４５】
粉砕助剤として適さないのは、アルカノールアミンのような５００ｇ／ｍｏｌ未満の分子量Ｍｗをもつ有機アミン、特にトリイソプロパノールアミン（ＴＩＰＡ）又はトリエタノールアミン（ＴＥＡ）のようなトリアルカノールアミン、若しくは有機アミンのアンモニウム塩である。これらは、或る量の後で、それらが硬化の開始を加速する又は固化の終わりと固化の開始との間の時間差を短くする、すなわち、それらが促進体として作用するという欠点を有する。この発明との関連において、これらのセメント粉砕助剤は、凝結した水硬性結合剤の褐色変色を招くことがさらに見出されている。
【００４６】
添加剤組成物Ｚは、前述の５００ｇ／ｍｏｌ未満の分子量Ｍｗをもつ有機アミン又はそれらのアンモニウム塩を本質的に含まない。「〜を本質的に含まない」という用語は、本明細書では、５００ｇ／ｍｏｌ未満の分子量Ｍｗをもつ有機アミン又はそれらのアンモニウム塩の重量分率が、添加剤組成物Ｚの重量に対して０〜２ｗｔ．％、０〜０．１ｗｔ．％の量であることを意味する。前述の有機アミンの重量分率は、凝結した水硬性結合剤の加速効果及び／又は褐色変色を検出することができないほど低いことが好ましく、添加剤組成物Ｚは、前述の有機アミンを含まないことが特に好ましい。
【００４７】
添加剤組成物Ｚは少なくとも１つの遅延剤を含む。
【００４８】
「遅延剤」という用語は、本明細書では、この添加剤を添加していない水性鉱物性結合剤と比べて、この添加剤を含有する水性鉱物性結合剤の硬化の開始を引き延ばす、又は固化の終わりと固化の開始との間の時間差を増加させる添加剤を意味する。
【００４９】
適する遅延剤は、例えば、セルロースエーテル、カゼイン、及びデキストリン、又は亜鉛及び鉛のような無機化合物、特にカルシウムに対する錯化剤、及びそれと共にカルシウムが溶解性の低い化合物を形成するもの、例えば、リン酸塩、ホスホン酸塩、フッ化ケイ素、並びにホウ酸、酒石酸、グルコン酸、ヘプトン酸、クエン酸、没食子酸、リンゴ酸、及び上記酸の塩、サッカロース、グルコース、及びフルクトースである。
【００５０】
好ましくは、少なくとも１つの遅延剤は、セルロースエーテル、カゼイン、デキストリン、亜鉛、鉛、リン酸塩、ホスホン酸塩、フッ化ケイ素、ホウ酸、シュウ酸、乳酸、コハク酸、アジピン酸、酒石酸、グルコン酸、ヘプトン酸、クエン酸、没食子酸、リンゴ酸、サッカロース、グルコース、及びフルクトース、又は上記酸の塩からなる群から選択される。
【００５１】
特に好ましくは、少なくとも１つの遅延剤は、ホウ酸、グルコン酸、サッカロース、グルコース、及びフルクトース、又は上記酸の塩からなる群から選択される。
【００５２】
遅延剤の重量分率は、添加剤組成物Ｚの重量に対して０．２〜３０ｗｔ．％の量であるのが有利である。遅延剤がたまたまホウ酸である場合、重量分率は、好ましくは０．２〜１０ｗｔ．％の量であり、サッカロース、グルコース、フルクトース、又はグルコン酸塩の場合には、添加剤組成物Ｚの重量に対して好ましくは５〜３０ｗｔ．％である。
【００５３】
鉱物性結合剤は、水硬性結合剤、及び／又は潜在水硬性結合剤、及び／又は珪酸質混合結合剤である。本明細書での水硬性結合剤という用語は、水の下で同じく凝結又は硬化する水硬性石灰又はセメントのような結合剤を意味する。潜在水硬性結合剤という用語は、本明細書では、鋳物砂のような添加剤（開始剤）の作用によってのみ凝結又は硬化する結合剤を意味する。珪酸質混合結合剤という用語は、本明細書では、自発的に凝結しないが湿式貯蔵後にだけそれらがフライアッシュのような水酸化カルシウム、シリカフューム、及びトラスのような天然ポゾランの結合によって強度を生み出す反応生成物を提供する結合剤を意味する。
【００５４】
好ましくは、水硬性結合剤はセメントである。
【００５５】
添加剤組成物Ｚは、粉体のような緩い組成物として又は水性組成物のような流体組成物として存在することができる。
【００５６】
添加剤組成物Ｚは他の成分を含有することができる。これらの例は、コンクリート技術では一般的である溶媒又は添加剤、特に界面活性物質、熱及び光安定剤、着色剤、消泡剤、腐食防止剤、及び気孔形成剤である。
【００５７】
可能性のある１つの好ましい添加剤組成物Ｚは、
・添加剤組成物Ｚに対して１５〜３０ｗｔ．％のアルキレングリコール、特にジエチレングリコールと、
・添加剤組成物Ｚに対して１５〜３５ｗｔ．％の式（Ｉ）の櫛型ポリマーＫＰと、
・添加剤組成物Ｚに対して１〜５ｗｔ．％の酢酸と、
・添加剤組成物Ｚに対して１０〜２０ｗｔ．％のグルコン酸塩、又は添加剤組成物Ｚに対して１〜５、特に２〜４ｗｔ．％のホウ酸と、
を含む。
【００５８】
好ましくは、添加剤組成物Ｚはまた、
・添加剤組成物Ｚに対して０．１〜０．４ｗｔ．％の保存剤と、
・添加剤組成物Ｚに対して０．１〜０．４ｗｔ．％の消泡剤と、
を有する。
【００５９】
別の態様では、本発明は、
ａ）鉱物性結合剤中に含有されるセメントクリンカーの粉砕プロセスの前に及び／又は粉砕プロセス中に、上記に記載の添加剤組成物Ｚを添加するステップ、を含む、鉱物性結合剤の生産方法に関する。
【００６０】
添加剤組成物Ｚの重量分率は、粉砕されるセメントクリンカーに対して０．００５〜０．５ｗｔ．％、好ましくは０．０１〜０．２ｗｔ．％、特に好ましくは０．０２５〜０．１ｗｔ．％の量である。
【００６１】
もちろん、添加剤組成物Ｚの個々の成分、特に少なくとも１つの粉砕助剤又は少なくとも１つの遅延剤を、セメントクリンカーの粉砕プロセスの前に及び／又は粉砕プロセス中に互いとは別の時点で添加することができる。
【００６２】
「セメントクリンカー」という用語は、本明細書では、典型的には、石灰と粘土の混和物を１２５０〜１５００℃に加熱後に形成され、粉砕されたときにセメントをもたらす胡桃大の塊を意味する。
【００６３】
とりわけ、セメントクリンカーに関係する既に実質的により低濃度の遅延剤を、添加剤組成物Ｚと共に粉砕されたセメントクリンカーを含む鉱物性結合剤の凝結を遅延させるために、公知の技術で鉱物性結合剤に遅延添加剤として典型的に練混ぜ水と共に又は後で添加される場合よりも、効果的に用いることができることが見出されている。
【００６４】
粉砕プロセスは、普通はセメント・ミルの中で起こる。しかし原則として、セメント産業では公知の他のミルを用いることもできる。粉砕時間に応じて、セメントは異なる粉末度を有することになる。セメントの粉末度は、典型的に単位がｃｍ２／ｇのブレーン（Ｂｌａｉｎｅ）で示される。他方では、粒度分布もまた、粉末度と実際的な関連性がある。こうした粒度分析は、普通はレーザ粒度分布又はエアジェット・スクリーニングによって行われる。
【００６５】
そのように粉砕されたセメントは、あらゆる他の粉砕されたセメントのように、コンクリート、モルタル、鋳造コンパウンド、射出、又は漆喰塗りでの広い用途が見出される。
【００６６】
セメントクリンカーの粉砕前及び／又は粉砕中に、及び水性鉱物性結合剤の中の、特にモルタル及びコンクリートの中の水と混和された後で、セメントに添加剤組成物Ｚが添加される場合、伝統的な粉砕助剤と共に粉砕されたセメントと比べて、特に有機アミンと共に粉砕されたセメントと比べて、水性鉱物性結合剤の凝結の遅延が明らかである。さらに、セメントクリンカーの粉砕中に粉砕助剤として有機アミンが添加されたセメントと比べて、あまり褐色変色が見られない。
【００６７】
したがって、この実施形態によれば、後で遅延剤を添加する必要はなく、したがって、セメントのユーザの労力が減る。こうしたセメントは、したがって、大量に生産することができる「すぐに使用できる」製品を構成する。添加剤組成物Ｚが水性鉱物性結合剤の凝結を遅延させる能力は、粉砕プロセスによって損われないことが見出されている。
【００６８】
驚いたことに、添加剤組成物Ｚの添加は、粉砕プロセスの効率に対する悪影響をもたないことも見出されている。
【００６９】
驚いたことに、添加剤組成物Ｚの添加は、粉砕プロセス中の粉砕助剤の効果を損わないであろうことも見出されている。
【００７０】
別の態様では、本発明は、水性鉱物性結合剤が添加剤組成物Ｚと共に粉砕されたセメントクリンカーを含み、セメントクリンカーのセメントへの粉砕中に添加剤組成物Ｚが存在した、水性鉱物性結合剤の凝結を遅延させるための上記に記載の添加剤組成物Ｚの使用に関するものである。鉱物性結合剤は、上記に記載の鉱物性結合剤である。
【００７１】
実施例
本発明を実施例によってより詳しくここで説明する。
使用した添加剤
【表Ａ】
0005584777.tif 000006
【００７２】
添加剤Ｖ１〜Ｖ４（比較実施例）及びＺ１〜Ｚ４（本発明に係る実施例）を粉砕プロセスで使用した。
【００７３】
添加剤は、粉砕の直前に、表２又は表６の量に従って、粉砕されるセメントクリンカーに添加した。
【表１】
0005584777.tif 000007
【００７４】
使用したセメントクリンカー
使用したセメントクリンカーは、６０％Ｃ３Ｓ、２０％Ｃ２Ｓ、１０％Ｃ３Ａ、及び１０％Ｃ４ＡＦからなるものであった。
【００７５】
セメントクリンカーの粉砕
特定のセメントクリンカーと特定の添加剤のうちの１つとの、又は添加剤なしの、２０ｋｇの混和物を、表２で示される分量で混合し、Ｓｉｅｂｔｅｃｈｎｉｋ社のドラム型ボールミルの中で１００℃の温度、４０回転／分の回転速度で粉砕した。
【００７６】
試験方法
−粉砕時間４０００：ボールミルでの粉砕後に混和物がＤＩＮ  ＥＮ１９６−６による４０００ｃｍ２／ｇのブレーン粉末度を有するまでの時間を測定した。
−粉末度：粉末度は、Ｗａｓａｇ  Ｃｈｅｍｉｅ社のＢｌａｉｎｅ  Ａｕｔｏｍａｔを用いるブレーン後に測定した。
結果は表２で与えられる。
【表２】
0005584777.tif 000008
【００７７】
表２から、遅延剤の存在は粉砕助剤の粉砕効率の増加に悪影響を及ぼさないことが明らかである。Ｚ３の場合に、粉砕効率の驚くほどの増加がさらに見られた。
【００７８】
さらに、そのように粉砕されたセメントを含有するモルタルの圧縮強度を測定した。
【表Ｂ】
0005584777.tif 000009
【００７９】
使用したセメントは、上記のテスト粉砕で得られたセメントであった。これは、４０００ｃｍ２／ｇ付近のブレーン粉末度（ＥＮ１９６−６）を有するものであった。
【００８０】
モルタルをＥＮ１９６−１に従って調製し、型の中に入れ、圧縮した。結果として得られたモルタル混和物の圧縮強度を測定した（表３参照）。プリズム（４０×４０×１６０ｍｍ）上で圧縮強度（単位Ｎ／ｍｍ２）を判定する試験を、ＥＮ１９６−１に従って１日及び２日後に行った。
【表３】
0005584777.tif 000010
【００８１】
表３から分かるように、発明された添加剤組成物は、１日後及び２日後の圧縮強度の僅かな増加をもたらす。これは、遅延剤が粉砕プロセスの過程でその遅延効果を失わないことを示す。
【００８２】
さらに、ＥＮ１９６−３に従って上記で説明されたモルタルに対して５分後、３０分後、及び６０分後の拡散を測定した。
【表４】
0005584777.tif 000011
【００８３】
表４から分かるように、発明された添加剤組成物は、添加なしのモルタル組成物の測定に対応する測定時点での拡散を示す。粉砕助剤として５００ｇ／ｍｏｌ未満の分子量Ｍｗをもつ有機アミンであるＴＩＰＡ及びＴＥＡを有する比較実施例Ｖ４は、他方では、遅延剤が存在するにもかかわらず既に３０分後には低減した拡散を示す。
【００８４】
さらに、Ｖ２、Ｖ３、及びＺ４をセメント工場でクリンカーの粉砕のための篩付きボールミルと共に用い、得られたセメントからコンクリート混和物を調製し、ＥＮ１２３５０−５に従って３分後、８分後、１５分後、３０分後、４５分後、及び６０分後にそれらの拡散度を測定した。
【表５】
0005584777.tif 000012
【００８５】
表５から分かるように、本発明に係る添加剤組成物を用いるときに、硬化の遅延は、粉砕助剤（Ｖ２）としての有機アミン又は遅延剤（Ｖ３）と組み合わされた粉砕助剤としての有機アミンを用いるときよりも長く持続する。
【００８６】
さらに、「Ｒｅｄｕｃｉｎｇ  ｔｈｅ  ｂｒｏｗｎ  ｄｉｓｃｏｌｏｒａｔｉｏｎ  ｒｉｓｋ  ｏｆ  ｃｏｎｃｒｅｔｅ  ｏｂｊｅｃｔｓ」（Ｈａｒｄｔｌ他、ＢＦＴ  Ｂｅｔｏｎｗｅｒｋ＋Ｆｅｒｔｉｇｔｅｉｌ−Ｔｅｃｈｎｉｋ、Ｎｏ．１１、２００３、ｐｐ．３４〜４６、Ｂａｕｖｅｒｌａｇ）に記載された褐色変色方法（ＨＴＣ法）に基づいてＶ１〜Ｖ４及びＺ１〜Ｚ３の褐色変色の可能性を試験した。
【００８７】
モルタル混和物を以下の表に従って調製した。
【表Ｃ】
0005584777.tif 000013
【００８８】
セメントを、セメントクリンカー（６０％Ｃ３Ｓ、２０％Ｃ２Ｓ、１０％Ｃ３Ａ、１０％Ｃ４ＡＦ）から４０００ｃｍ２／ｇ付近のブレーン粉末度（ＥＮ１９６−６）になるまで、表６に示される添加剤を添加した状態で、前述の方法に従ってＳｉｅｂｔｅｃｈｎｉｋ社のドラム型ボールミルの中で粉砕した。
【００８９】
モルタルをＥＮ１９６−１に従って調製し、発泡剤を加えてポリ袋ＰＥ圧力閉鎖バッグの中に入れ、厚さ０．５ｃｍ付近のスラブに形成した。これを閉じ、２０℃／６５％の相対湿度に７日間保った。発泡剤の添加は、高い水／セメント比であるにもかかわらず離水する傾向をもたない容易に加工されるモルタルをもたらす。発泡剤の添加量は、モルタルの中に比較できる空隙率が存在することを保証する。
【００９０】
この後、ポリ袋ＰＥ圧力閉鎖バッグの２箇所に長さ１０ｍｍの切り目を入れた。モルタル中に存在する水は、これらの切り目を通して蒸発することができ、結果としてそこにブルームが生じる。ブルームの色は「白色」から「黄色」に変化し、重度の「褐色」に移行する。この後、サンプルを２０℃／６５％の相対湿度に２８日間保った。次いで、サンプルのブルームを色測定によって定量的に評価した。
【００９１】
結果が表６に示される。
【表６】
0005584777.tif 000014
【００９２】
以下の評定尺度に基づいてサンプルの褐色変色を評価した。
−軽度、Δｂ値＜０．７
＋明確、Δｂ値０．７〜１．０
＋＋重度、Δｂ値＞１．０
【００９３】
表６から、本発明に係る添加剤組成物を用いるときに、サンプルは、５００ｇ／ｍｏｌ未満の分子量Ｍｗをもつ有機アミンを有する粉砕助剤を用いるときよりも著しくより薄い褐色変色を有することが明らかである。